FR 2651238 A1 19910301 FR 8911618 A 19890831 -1- DOMAINE DE L'INVENTION L'invention concerne un procédé de préparation de composés thermodurcissables chargés du type polyuréthane par réaction de condensation de leurs constituants en présence d'une charge pulvérulente. L'invention concerne également les composés thermodurcissables chargés du type polyuréthane obtenus selon le procédé. L'invention concerne enfin, plus particulièrement, les composés thermodurcissables expansés chargés du type polyuréthane obtenus selon le procédé. ARRIERE-PLAN DE L'INVENTION Depuis longtemps, la littérature spécialisée a décrit de nombreux composés thermodurcissables chargés de matériaux minéraux pulvérulents de dimension préférentiellement pigmentaire ainsi que leurs procédés d'obtention, qui concernent aussi bien des composés thermodurcissables chargés non expansés qu'expansés, se présentant dans ce deuxième cas sous l'aspect de masses plastiques contenant de fines inclusions gazeuses. L'introduction de charges minérales (brevet français 2 531 971) dans les divers composés thermodurcissables du type polyuréthane poursuit des objectifs divers pour répondre aux -2- demandes des industries spécialisées ou utilisatrices, telles que par exemple celles de l'automobile, du bâtiment, de l'électronique, de l'électroménager ou autres, de disposer de produits non métalliques, de caractéristiques spécifiques telles que légèreté, rigidité, réduction du retrait, diminution du coefficient de dilatation, amélioration de la résistance au choc thermique, amélioration de l'isolation phonique, résistances mécaniques suffisantes à la flexion, traction, compression ou autres caractéristiques physiques importantes. Diverses charges destinées aux composés thermodurcissables du type polyuréthane sont évoquées dans "European Plastics News" (1979, août, page 21), et "Modern Plastic International" (1982, avril, page 42), telles que le carbonate de calcium, le talc, le mica, le trihydrate d'aluminium, la silice, mais aussi les fibres de verre, les fibres textiles ou autres. C'est ainsi que dans les procédés RIM (Reaction Injection Molding) et RRIM (Reinforced Reaction Injection Molding) sont souvent mises en oeuvre des charges aussi diverses que les fibres de verre, les billes de verre, le mica, la wollastonite, le talc, les fibres minérales traitées afin d'élever la rigidité des pièces produites et d'en abaisser le prix ("Plastic Technologic" 1978, novembre, page 13 et "Elastomerics", 1979, février, page 25). Pour réaliser l'introduction des charges au sein des composés thermodurcissables, des procédés divers sont proposés, dont la préoccupation essentielle est de produire des composés -3thermodurcissables chargés ayant au moins certaines des caractéristiques spécifiques antérieurement évoquées. Dans un premier type de procédé, la charge est introduite dans l'un des constituants du composé polyuréthane, généralement le polyol. Afin de stabiliser la suspension ainsi préparée, c'est-à-dire éviter les effets de sédimentation, le polyol est souvent l'objet d'un greffage (DE OS 2 654 746, 2 714 291 et 2 739 620) d'acide méthacrylique ou d'un autre composé vinylique comme le styrène, ou encore avec l'isocyanate (DE OS 2 834 623). Mais les résultats expérimentaux montrent que la suspension ainsi préparée n'échappe ni à une augmentation importante de sa viscosité, la rendant difficilement manipulable, ni à une mauvaise répartition de la charge au sein du composé thermodurcissable réalisé. Selon un deuxième type de procédé, et pour tenter l'élimination des inconvénients dévoilés dans le premier type, la charge est traitée en surface préalablement à son introduction dans l'un des constituants du composé thermodurcissable souhaité (le polyol), au moyen d'un agent d'enduction compatible avec les constituants, agent d'enduction qui est par exemple un alcool en Ce à Ci4 (FR 2,531,971). Mais ce type de procédé produit des inconvénients sensiblement identiques à ceux précités, puisque l'utilisateur constate encore une augmentation de la viscosité de la suspension de la charge dans le polyol, certes atténuée mais encore trop importante, qui est à l'origine d'une dispersion irrégulière de cette charge dans le composé thermodurcissable -4- ultérieurement formé. Dans un autre type de procédé, qui est orienté sur la production de composés thermodurcissables chargés non expansés (destinés à être moulés par compression), le procédé consiste à préparer (selon le FR 1 512 029 par exemple) un mélange composé de la charge et des additifs nécessaires tels que lubrifiants, catalyseurs de condensation, éventuellement matières colorantes, plastifiants, puis à introduire dans ce mélange placé sous forte agitation la résine thermodurcissable ou ses constituants initiaux suivant des quantités et des proportions bien définies. Mais les composés thermodurcissables ainsi réalisés manifestent les mêmes inconvénients que ceux déjà évoqués, qui résultent d'une dispersion irrégulière de la charge au sein desdits composés. Selon un autre type de procédé plus orienté sur la production de composés thermodurcissables expansés chargés, la charge et le plastifiant sont introduits séparément dans le mélange des constituants du composé thermodurcissable souhaité. Un tel type de procédé (décrit par exemple dans le JP 56-155232 ou l'ES 371,150) conduit à des composés thermodurcissables expansés du type polyuréthane, dont les cellules sont irrégulièrement formées et dès lors fragilisées par la mauvaise dispersion de la charge. -5- Ainsi, il apparaît qu'il existe un problème réel et grave dès lors que des charges, en particulier minérales, sont introduites dans des composés thermodurcissables polyuréthanes puisque ces composés chargés présentent des anomalies physiques rédhibitoires. Dans le cas des composés polyuréthanes chargés non expansés, les anomalies physiques constatées par différences avec ces mêmes composés non chargés sont par exemple non seulement l'augmentation de la densité, de la rigidité, mais aussi l'affaiblissement des caractéristiques mécaniques telles qu'une résistance amoindrie à la traction, à la flexion et à la compression. Dans le cas de composés polyuréthanes chargés et expansés, des anomalies physiques constatées dans le premier groupe se manifestent également, avec en outre l'apparition de phénomènes tels que l'augmentation de la densité du composé chargé, de sa dureté hétérogène au toucher, d'irrégularité de souplesse, et de caractéristiques mécaniques rapidement affaiblies par l'application de cycles répétés de déformation (Hystérésis) . Tous ces phénomènes sont liés, comme la Demanderesse a pu le constater, à une mauvaise dispersion de la charge au sein du composé thermodurcissable souhaité. Enfin, s'ajoutent à tous ces maux des phénomènes d'augmentation de la viscosité du milieu recevant la charge ou de sédimentation de ladite charge dans les installations -6- industrielles, phénomènes préjudiciables à leur bon fonctionnement et à la qualité des composés thermodurcissables à commercialiser. Dès lors, le problème de l'usage des charges dans les composés thermodurcissables du type polyuréthane restant entier, il est compréhensible que leur mise en oeuvre dans ces composés soit très limitée. Aussi, dans le cadre des polyuréthanes, les objectifs que poursuit l'invention sont d'empêcher l'augmentation de la viscosité du constituant ou du mélange du constituant du composé thermodurcissable souhaité recevant la charge minérale; d'éviter les phénomènes de sédimentation de la charge dans les installations industrielles, propres à la production du composé thermodurcissable souhaité; de permettre l'introduction de la charge dans l'un des constituants ou simultanément avec tous les constituants ou encore dans le mélange des constituants du composé thermodurcissable souhaité; enfin, de provoquer une excellente répartition de la charge minérale au sein du composé thermodurcissable souhaité pour lui procurer une amélioration sensible de ses propriétés physiques et mécaniques et des facilités de mise en oeuvre tout en augmentant la quantité de charge introduite. --7- SOMMAIRE DE L'INVENTION Forte des inconvénients précités, la Demanderesse a poursuivi, à travers ses recherches, l'établissement d'un procédé de préparation de composés thermodurcissables chargés de type polyuréthane répondant aux objectifs qu'elle s'est imposée. Le procédé selon l'invention de préparation de composés thermodurcissables chargés du type polyuréthane par réaction de condensation des constituants du composé souhaité en présence d'une charge pulvérulente, se caractérise en ce que ladite charge est prédispersée avec l'assistance d'un agent stabilisant dans une phase organique liquide compatible avec le composé thermodurcissable souhaité au cours de sa réaction de formation, se présentant sous la forme d'une suspension homogène et stable de la charge, puis la suspension ainsi préparée est introduite dans le milieu réactionnel avant, pendant ou après l'introduction de l'un au moins des constituants du composé thermodurcissable souhaité. DESCRIPTION DETAILLEE DE L'INVENTION Alors que l'art antérieur préconise des procédés de préparation de composés thermodurcissables chargés qui comportent l'introduction de la charge dans le milieu réactionnel sans préparation préalable, ou bien après un traitement de surface, procédés conduisant à l'obtention de composés thermodurcissables chargés dont les caractéristiques mécaniques et physiques sont toujours amoindries, le procédé -8- selon l'invention s'en distingue par le fait que la charge introduite dans le milieu réactionnel l'est sous la forme d'une suspension homogène et stable de ladite charge dans une phase organique liquide compatible avec le composé thermodurcissable souhaité, c'est-à-dire compatible avec l'un au moins des constituants du composé thermodurcissable souhaité et durant la réaction de formation dudit composé thermodurcissable. Selon l'invention, la phase organique liquide compatible avec le composé thermodurcissable souhaité est choisie parmi les plastifiants des composés thermodurcissables du type polyuréthane, et souhaitablement dans le groupe constitué par les dialcoyles phtalates symétriques ou asymétriques, aliphatiques, aromatiques, cycliques, ramifiés ou non ou dérivés de glycols, utilisés seuls ou en mélange, tels que par exemple le dioctylphtalate, le dibutylphtalate, le dinonylphtalate, le didécylphtalate, le diheptylphtalate, le diisodécylphtalate, le diisoundéciléniquephtalate, les phtalates mixtes d'octyle, de butyle et de décyle, le benzylphtalate, le cyclohexylphtalate, le métoxyéthylphtalate, le métoxybutylphtalate, le butoxyéthylphtalate et autres substituants à base de glycols, les esters poly ou mono acides organiques ou inorganiques du type adipate d'alcoyle, sébaçate d'alcoyle, les diesters d'alcools en Cl à Ce de mono, di ou triéthylèneglycol et de glycérol du type trimellitate, azélate, abiétate, citrate, mellitate, stéarate, oléate, palmitate, ricinoléate, myristate, benzoate, pélargonate, les phosphates mono ou polyalcoyles, d'aryle et de dérivés des --9-- glycols tels que par exemple le trioctylphosphate, le tricrézylphosphate, l'octyldicrézylphosphate, ou autres, les phosphates d'alkylaryle, les polyesters tels que par exemple les polyadipates d'éthylène glycol ou de propylène glycol, les polysébaçates d'éthylène glycol ou de propylène glycol et les halophosphates condensés. La charge pulvérulente à prédisperser au sein de la phase organique liquide précitée et intervenant dans le procédé selon l'invention de préparation de composés thermodurcissables chargés de type polyuréthane, est formée de matières pulvérulentes d'origine minérale ou synthétique. Les matières minérales pulvérulentes entrant dans la charge sont par exemple choisies parmi les sels et/ou oxydes minéraux tels que le carbonate de calcium, le carbonate de magnésium, le carbonate de zinc, la dolomie, la chaux, la magnésie; le trihydroxyde d'aluminium; la silice; les argiles et autres silico-alumineux tels que le kaolin, le talc, le mica; les oxydes métalliques tels que par exemple l'oxyde de zinc, le trioxyde d'antimoine, les oxydes de fer, l'oxyde de titane, la wollastonite, les fibres et billes de verre, les pigments divers, le phosphore rouge. La charge peut également être formée de matières pulvérulentes organiques d'origine naturelle ou synthétique telles que par exemple des colorants, le noir de carbone, de l'amidon, des fibres et farine de cellulose, les fibres de carbone et des agents divers connus pour leurs actions spécifiques, tels que -10- les poudres de mélamines par exemple. Toutes ces matières pulvérulentes peuvent être mises en oeuvre dans la charge seules ou en combinaison selon le composé thermodurcissable souhaité. Les matières pulvérulentes utilisées dans l'invention ont une dimension comprise entre 0,01 et 300 im et plus préférentiellement entre 0,1 et 100 gm. L'agent stabilisant mis en oeuvre pour la préparation de la suspension homogène et stable de la charge dans la phase organique liquide compatible avec le composé thermodurcissable souhaité répond à la formule générale comprenant au moins une fonction acide libre: R ---A) - B dans laquelle (A) représente l'oxyde d'éthylène, (B) représente l'oxyde de propylène, avec O 5 (m + n) phosphorique, sulfonique, sulfurique. Dans le cas o X comporte plusieurs fonctions acides, l'une d'entre elles au moins doit rester libre, les autres pouvant être salifiées ou estérifiées au moyen d'un alcool de formule R'-OH dans laquelle le radical R' peut être une chaîne carbonée contenant 1 à 4 atomes de carbone ou l'un des radicaux appartenant au groupe précédemment défini pour R. Il est également possible que le radical R' soit identique au radical R. *A titre d'exemple, on peut citer pour le radical R les radicaux aussi divers que les normaux ou iso hexyl, octyl, decyl, dodecyl, dodecyldioxyéthylène, tetradécyl, hexadécyl, hexadécyltrioxyéthylène, octadécyl, octadécyloxyéthylène, octylpentaoxyéthylène, heptadécyl, phényl, méthyl-2 butyl-2, méthyl-2 butyl-l, phényl-3 propényl-l, phényl-l propényl, paranonylphényl dioxyéthylène, paraméthylphényl, cyclohexyl, le radical du cholestérol, le p-naphtyl, les radicaux des diols. Divers adjuvants de type connu et couramment utilisés dans la production des thermodurcissables du type polyuréthane peuvent également être introduits, soit dans la suspension stable et homogène de la charge, soit dans les constituants du composé thermodurcissable souhaité, soit encore simultanément pour partie dans la suspension de la charge et pour partie dans les constituants du composé thermodurcissable souhaité. -12- Ces divers adjuvants sont par exemple les stabilisants thermiques ou photochimiques, les lubrifiants, des plastifiants autres que ceux mis en oeuvre dans la préparation de la suspension de la charge, les antistatiques, les ignifugeants, les agents passivants des métaux tels que les agents 'cupropassifs, les agents porofores, les catalyseurs de réaction, les tensioactifs, ou autres encore. En pratique, la préparation selon l'invention de la suspension stable et homogène de la charge pulvérulente dans la phase organique liquide se fait par l'usage de procédés et moyens connus de l'homme de l'art. Elle peut s'effectuer par exemple à température ambiante dans un mélangeur muni de moyens d'agitation par l'introduction successive de la phase organique liquide, de l'agent stabilisant et de la charge. Selon l'invention, la suspension stable et homogène de la charge pulvérulente dans la phase organique liquide se compose principalement par rapport à la masse totale: a/ de 20% à 80% en poids, et préférentiellement de 40% à 70% en poids de la charge, b/ de 79,9% à 18, 4% en poids, et préférentiellement de 59,5% à 28,9% en poids de la phase organique liquide, -13- 2651238 c/ de 0,1% à 1,6% en poids, et préférentiellement de 0,5% à 1,1% en poids de l'agent stabilisant. La viscosité de la suspension stable et homogène de la charge pulvérulente est souhaitablement comprise entre 500 et 2 000 mPa.s, et préférentiellement comprise entre 600 et 1 600 mPa.s, afin d'être compatible avec celle des polyols utilisés dans la composition du composé thermodurcissable du type polyuréthane souhaité. Cette viscosité est mesurée à la température ambiante au moyen d'un appareil Brookfield muni d'un axe n' 3 ou 4 selon la viscosité à mesurer, celle-ci l'étant à une vitesse de 100 tours par minute. Selon l'invention, dès lors que la suspension homogène et stable de la charge dans la phase organique liquide est réalisée, cette suspension est introduite dans la composition initiale du composé thermodurcissable souhaité du type polyuréthane, comprenant au moins un polyol ou un constituant organique ayant un hydrogène mobile, au moins un polyisocyanate, éventuellement un agent d'expansion, un catalyseur et éventuellement d'autres agents. La suspension stable et homogène de la charge est introduite dans la composition initiale du composé thermodurcissable du type polyuréthane souhaité à raison de 1% à 50% en poids et préférentiellement de 10% à 40% en poids par rapport au polyol mis en oeuvre. -14- Les polyols mis en oeuvre selon l'invention sont des constituants bien connus qui appartiennent aux familles des polyéthers et des polyesters. Parmi les polyéthers polyols courants peuvent être cités par exemple, les produits d'addition d'oxyde de propylène sur un polyol simple tel que par exemple, le glycol, le glycérol, le triméthylolpropane, le sorbitol, en présence ou non d'oxyde d'éthylène. Mais peuvent être également cités des polyéthers polyols spéciaux tels que par exemple des polyéthers à base aminée, obtenus par addition d'oxyde de propylène ou éventuellement d'oxyde d'éthylène sur des amines, des polyéthers halogénés, des polyéthers greffés résultant de la copolymérisation de styrène et d'acrylonitrile en suspension dans un polyéther, ou encore le polytétraméthylèneglycol. Parmi les polyesters polyols peuvent être mentionnés par exemple ceux résultant de la polycondensation de polyalcools sur des polyacides ou leurs anhydrides tels que des diacides, tels que par exemple adipique, phtalique ou autres, réagissant avec des diols (par exemple ethylène glycol, propylène glycol, butylène glycol ou autres); des triols (par exemple, glycérol, triméthylolpropane ou autres), et des tétrols (par exemple, le pentaérythritol ou autres, seuls ou en mélange). Mais parmi les polyols peuvent être également évoqués des composés divers hydroxylés tels que par exemple les polybutadiènes hydroxylés, les prépolymères à terminaisons -15- hydroxyles (résultant de la réaction d'un excès de polyol sur un diisocyanate), ou encore les polyols simples tels que par exemple glycérol, aminoalcools mis en oeuvre en petite quantité avec les polyéthers polyols ou les polyesters polyols pour augmenter la réticulation. Les polyisocyanates mis en oeuvre selon l'invention sont également des composés bien connus de type aromatique tels que par exemple, le toluènediisocyanate (T.D.I), le diphénylméthane diisocyanate 4-4' et ses homologues (M.D.I), le naphtalène diisocyanate 1- 5 (N.D.I), ou de type linéaire tels que par exemple l'hexaméthylène diisocyanate (H.D.I), l'isophorone diisocyanate (I.P.D.I), ou se présentant encore sous l'aspect de prépolymères obtenus par la combinaison des isocyanates entre eux ou avec des composés réactifs. Des agents d'expansion du composé thermodurcissable du type polyuréthane peuvent aussi être mis en oeuvre. Ils sont choisis parmi ceux bien connus, tels que par exemple l'eau qui réagit avec les radicaux -NCO en dégageant du dioxyde de carbone, ou encore des liquides et gaz fluorés tels que le trichlorofluorométhane, le dichlorofluorométhane ou autres fluoroalcanes, ainsi que divers hydrocarbures, en particulier halogénés tels que par exemple le dichlorométhane. Pour que la réaction de formation du composé thermodurcissable souhaité soit équilibrée, il est souhaitable d'introduire au sein du milieu réactionnel un système catalytique approprié, formé d'au moins un composant catalytique. Parmi les -16- composants catalytiques mis en oeuvre peuvent être mentionnés par exemple, les amines tertiaires, la triéthylamine, la N-méthylmorpholine, les benzylamines substituées, la diaza 2-2-2 bicyclooctane, ou bien les composés de l'étain tels que par exemple le dilaurate de dibutylétain, l'octanoate staneux, ou encore des sels organiques de sodium, de potassium, de calcium par exemple. Enfin, divers autres adjuvants de type connu peuvent être également introduits dans la composition du composé thermodurcissable chargé souhaité. Ces divers adjuvants possibles appartiennent aux groupes des agents tensio-actifs, (par exemple des copolymères blocs siloxanes oxydes d'alkylène, des sulfonates, des tensio-actifs non ioniques), des agents ignifugeants intervenant sur la structure des chaînes macromoléculaires (par incorporation par exemple d'atomes d'azote, de phosphore, de chlore ou de brome dans ladite structure), des pigments et colorants et des agents de démoulage. Le composé thermodurcissable chargé du type polyuréthane est obtenu, généralement à température ambiante, par le mélange de la suspension homogène et stable de la charge: - soit, en formant d'abord un prémélange de ladite suspension avec le polyol, ce prémélange étant ensuite mélangé avec les autres constituants, - soit simultanément, avec les divers constituants du composé thermodurcissable souhaité, -17- - soit enfin, après que soit réalisé le prémélange des constituants, tous les constituants mis en oeuvre étant introduits selon des quantités et des proportions définies à la demande. Les composés thermodurcissables du type polyuréthane chargés selon le procédé de l'invention peuvent être réalisés par les moyens connus, par exemple par injection, par coulée ou par projection, les divers composants intervenant dans la réaction étant dosés par exemple par des pompes à titre (à engrenage ou à piston) et mélangés dans une tête de mélange pour former la composition mise en oeuvre par les moyens précités. De cette manière, on peut produire des composés thermodurcissables chargés du type polyuréthane non expansé, polyuréthane élastomère, ou encore polyuréthane expansé rigide, semi-rigide ou souple sans provoquer, au moment de l'introduction de la charge, une augmentation de la viscosité du milieu réactionnel formé par les divers constituants et agents mis en oeuvre, ni l'apparition dans les installations industrielles de phénomènes de sédimentation de la charge. Plus que cela et grâce à l'invention, il est possible de pratiquer l'introduction de la charge dans l'un des constituants, ou simultanément avec tous les constituants, ou encore dans le mélange des constituants du composé thermodurcissable souhaité, tout en obtenant une excellente répartition de la charge minérale en son sein et une amélioration sensible de ses propriétés mécaniques et -18- physiques, des facilités de mise en oeuvre tout en augmentant la quantité de charge introduite. L'invention sera mieux comprise grâce à la description illustrative des exemples de préparation de suspensions de la charge dans la phase liquide organique et la dispersion de la charge au sein des composés thermodurcissables du type polyuréthane. Exemple 1 Cet exemple illustre la préparation de la suspension homogène et stable de la charge minérale de dimension pigmentaire dans une phase organique liquide avec l'assistance d'un agent stabilisant. Pour ce faire, on a introduit dans une enceinte de préparation munie d'une agitation (disperseur rapide de type connu), la phase organique liquide non miscible à l'eau qui est du diisoundécyléniquephtalate (D.I.U.P.) à raison de 39,1% en poids par rapport à la masse de la suspension à préparer. Puis, on a dissous dans la phase organique liquide l'agent stabilisant qui est un alkyl oxyéthylé phosphaté de formule CloH21(CH2-CH2-O)s-OPO3H2 (représentant 1,5% en poids par rapport à la charge minérale) à raison de 0,9% en poids par rapport à la masse de la suspension à préparer. Enfin, on a introduit dans la solution ainsi préparée la charge minérale pulvérulente de dimension pigmentaire, constituée par du carbonate de calcium pulvérulent naturel ayant une surface spécifique de 5,5 m2.g -1, un diamètre moyen de 1 gm et une coupe à 6 Rm, à raison de 60% en poids par rapport à la masse de la suspension à préparer. Au terme de sa préparation, la suspension avait une viscosité de 850 mPa. s. Après une période de stockage de huit jours, on a pu constater que la suspension préparée était homogène et stable puisque la viscosité mesurée en fin de préparation était la même et que nul phénomène de sédimentation n'était perceptible. Exemple 2 Cet exemple illustre le procédé selon l'invention de préparation de composés thermodurcissables chargés du type polyuréthane par réaction de condensation des constituants du composé souhaité en présence d'une charge pulvérulente introduite sous la forme de la suspension homogène et stable de l'exemple 1. Pour ce faire, on a réalisé dans une installation industrielle la fabrication en continu de blocs à découper en mousse de polyuréthane chargé, par coulée sur tapis transporteur. -20- Une tête de coulée animée d'un mouvement de va-et-vient transversal déposait la composition liquide (mélange des constituants et de la charge) sur un papier kraft à bords relevés supportée par une première bande transporteuse inclinée. Après que l'expansion se soit amorcée, la composition polyuréthane en cours d'expansion était reprise par une deuxième bande transporteuse horizontale, l'expansion en toit (dans le sens de la hauteur) étant réglée grâce à la présence d'un papier kraft maintenu par un train de rouleaux. Les constituants entrant dans la composition pour former le composé polyuréthane expansé étaient introduits dans la tête de coulée par des pompes doseuses, le mélange s'effectuant par agitation mécanique. Les compositions mises en oeuvre dans la fabrication du composé polyuréthane expansé contenaient qualitativement les constituants suivants: - un polyol polyéther de poids moléculaire 3 500 disposant d'un indice d'hydroxyles égal à 48 (exprimé en milligramme de KOH par gramme), - un plastifiant et la charge se présentant sous la forme de la suspension provenant de l'exemple 1, - un polyisocyanate qui est le toluènediisocyanate (TDI 80-20 comprenant 80% d'isomère 2-4 et 20% d'isomère 2-S), -21- - de l'eau comme agent d'expansion, - des catalyseurs de réaction bien connus, tels que la diaza (2,2,2) bicyclooctane (DABCO), le diméthyléthylamine (DMEA), ou encore l'octanoate staneux, - des silicones bien connus comme agents tensioactifs, - des colorants et agents divers habituellement mis en oeuvre par l'homme de l'art. Les quantités, exprimées en parties en poids, des divers constituants sont rassemblées dans le: - Tableau 1, quand les compositions ont été utilisées sur machine réglée en largeur à 200 centimètres (Essais 1 à 4), - Tableau 2, quand les compositions ont été utilisées sur la même machine réglée en largeur à 100 centimètres (Essais 5 à 8). De même, toutes les caractéristiques mécaniques et physiques des mousses polyuréthane ainsi produites ont été rassemblées dans les tableaux 3 et 4. Ces caractéristiques ont été déterminées au moyen de méthodes normalisées dont la liste est donnée ci-après - densité, selon la norme NF T56107 dureté par indentation, selon la norme IS0 2439 méthode B - rémanence à la compression, selon la norme ISO 1856 méthode A - essais à la fatigue dynamique: hauteur et dureté selon les normes NF T56114 et NF T56115 -22- résistance à la compression, selon la norme DIN 53577 - vieillissement humide, selon la norme NF T56117 - résistance à la traction, selon la norme ISO 1798 - allongement à la rupture, selon la norme ISO0 1798 résistance au passage de l'air, selon la norme NF T56127. L'examen des tableaux 3 et 4 révèle que toutes les caractéristiques physiques et mécaniques des polyuréthanes expansés chargés réalisés selon le procédé de l'invention sont très proches, voire équivalents à celles des mêmes polyuréthanes expansés non chargés. Dès lors, il apparaît que l'excellente dispersion de la charge au sein des mousses polyuréthanes permet la réalisation de composés thermodurcissables sans dégradation de leurs caractéristiques mécaniques et physiques, et ce grâce au procédé de l'invention. TABLEAU 1: COMPOSITITTONS DES POLYURETHANES POUR MACHINE EN 200 CENTIMETRES ESSAI 1 ESSAI 2 ESSAI 3 ESSAI 4 en parties en parties en parties en parties en poids en poids en poids en poids polyol 100,00 100,00 100,00 100,00 Suspension de la charge 0 15,00 20,00 25,00 toluènediisocyanate 42,20 46,40 47,50 48,60 eau 3,20 3,60 3, 70 3,80 catalyseur 1 (DABCO) 0,15 0,15 0,15 0,15 catalyseur 2 (DMEA) 0,30 0,30 0,30 0,30 catalyseur 3 (octanoate staneux) 0,19 0,31 0,32 0,34 silicones 0,85 0,94 0,97 1,00 TABLEAU 2: COMPOSITION DES POLYURETRANES POUR MACHINES EN 100 CENTIMETRES ESSAI 5 ESSAI 6 ESSAI 7 ESSAI 8 en parties en parties en parties en parties en poids en poids en poids en poids polyol 100,00 100,00 100,00 100,00 Suspension de la charge 0 15,00 20,00 25,00 toluylènediisocyanate 43,80 43,80 43,80 43,80 eau 3,35 3,35 3, 35 3,35 catalyseur 1 (DABCO) 0,15 0,15 0,15 0,15 catalyseur 2 (DMEA) 0,30 0,30 0,30 0,30 catalyseur 3 (octanoate staneux) 0,21 0,28 0,31 0,34 silicones 0,85 0,85 0,85 0,85 TABLEAU 3: CARACTERISTIQUES MECANIQUES ET PHYSIQUES DES POLYURETHANES SELON LE TABLEAU 1 ESSAI 1 ESSAI 2 ESSAI 3 ESSAI 4 temoin Densité en kg/m3 29,0 29,5 30,4 30,3 Dureté par indentation (N) % 152 148 145 143 % 183 180 177 174 X 330 327 329 331 Rémanence à la compression en % * différence hauteur - 1,2 - 1,7 - 1,7 1,8 * différence dureté - 18,7 - 19,7 - 20,2 - 20,5 Essais à la fatigue dynamique (80 000 x) * t hauteur en % - 1,0 - 1,5 - 1,5 - 1,5 * / dureté en % - 26,3 - 27,7 - 27,2 - 26,7 Résistance à la compression en KPa 4,33 4,21 4,21 4,21 Vieillissement humide en % - 23,2 - 13,5 - 13,6 - 13,6 __ _ _ _ _ __ _ _( Résistance à la traction en KPa 91 107 104 98 Allongement à la rupture en % 140 164 155 148 Résistance au passage de l'air en mm d'eau 0,6 0,7 0,8 1,0 Quantité S.O. 0,187 0,312 0,326 0,344 TABLEAU 4: CARACTERISTIQUES MECANIQUES ET PHYSIQUES DES POLYURETHANES SELON LE TABLEAU 2 ESSAI 5 ESSAI 6 ESSAI 7 ESSAI 8 temoin Densité en kg/m3 25,0 27,4 28,8 30,4 Dureté par indentation (N) % 113 119 121 125 % 137 144 149 153 % 263 280 291 303 Rémanence à la compression en % * différence hauteur - 2,4 - 1,9 - 1,9 1,8 * différence dureté Essais à la fatigue dynamique (80 000 x) * t hauteur en % - 2,0 - 1,5 - 1,5 - 1,5 * L dureté en % - 29,6 - 30,6 - 30,1 - 29,2 Résistance à la compression en KPa 3,45 3,61 3,72 3,88 Vieillissement humide en % - 7,9 - 10,1 - 9,7 - 9,3 Résistance à la traction en KPa 138 118 117 115 Allongement à la rupture en % 252 208 208 205 Résistance au passage de l'air en mm d'eau 1,1 0,95 0,97 0,97 Quantité S.O. 0,200 0,275 0,288 0,300 -27- REVENDICATIONS 1. Procédé de préparation de composés thermodurcissables chargés du type polyuréthane par réaction de condensation des constituants du composé souhaité en présence d'une charge pulvérulente, caractérisé en ce que ladite charge est prédispersée avec l'assistance d'un agent stabilisant dans une phase organique liquide compatible avec le composé thermodurcissable souhaité au cours de sa réaction de formation, se présentant sous la forme d'une suspension homogène et stable de la charge, puis la suspension ainsi préparée est introduite dans le milieu réactionnel avant, pendant ou après l'introduction de l'un au moins des constituants du composé thermodurcissable souhaité. 2. Procédé selon la revendication 1, caractérisé en ce que la phase organique liquide est choisie dans le groupe des dialcoyles phtalates symétriques ou asymétriques, aliphatiques, aromatiques, cycliques, ramifiés ou non, ou de dérivés de glycols, utilisés seuls ou en mélange. 3. Procédé selon les revendications 1 et 2, caractérisé en ce que la phase organique liquide est préférentiellement choisie dans le groupe constitué par le dioctylphtalate, dibutylphtalate, le dinonylphtalate, le didécylphtalate, le diheptylphtalate, le diisodécylphtalate, le diisoundécylphtalate, les phtalates mixtes d'octyl, de butyle -28- et de décyle, le benzylphtalate, le cyclohéxylphtalate, le métoxyéthylphtalate, le métoxybutylphtalate, le butoxyéthylphtalate et autres substituants à base de glycols. 4. Procédé selon la revendication 1, caractérisé en ce que la phase organique liquide est choisie dans le groupe des esters de poly ou mono acides organiques ou inorganiques du type adipate d'alcoyle, sébaçate d'alcoyle, les diesters d'alcools en Ci à C8 de mono, di ou triéthylèneglycol et de glycérol du type trimellitate, azélate, abiétate, citrate, mellitate, stéarate, oléate, palmitate, ricinoléate, myristate, benzoate, pélargonate. 5. Procédé selon la revendication 1, caractérisé en ce que la phase organique liquide est choisie dans le groupe constitué par les phosphates mono ou polyalcoyles, d'aryle et de dérivés des glycols et préférentiellement le trioctylphosphate, le tricrézylphosphate, l'octyldicrézylphosphate, ou autres phosphates d'alkylaryles. 6. Procédé selon la revendication 1, caractérisé en ce que la phase organique liquide est choisie dans le groupe constitué par les polyesters et préférentiellement parmi les polyadipates d'éthylène glycol ou de propylène glycol, les polysébaçates d'éthylène glycol ou de propylène glycol. 7. Procédé selon l'une quelconque des revendications 1 à 8, caractérisé en ce que l'agent stabilisant de la charge répond à la formule: -29- R (A)m (B), X comprenant au moins une fonction acide libre, dans laquelle X est un radical carboxylique, phosphinique, phosphonique ou phosphorique, sulfonique, sulfurique, (A) est l'oxyde d'éthylène, (B) est l'oxyde de propylène, avec O stéroïdes. 8. Procédé selon la revendication 7, caractérisé en ce que, quand X comporte plusieurs fonctions acides, l'une d'entre elles au moins est libre, les autres étant salifiées ou estérifiées par un alcool de formule R'-OH dans laquelle R' est choisi dans le groupe constitué par une chaîne carbonée contenant de 1 à 4 atomes de carbone et l'un des radicaux appartenant au groupe défini pour R. 9. Procédé selon la revendication 7, caractérisé en ce que R comporte au moins un groupement fonctionnel du type halogène, -OH, -COOH, -COOR, -N02, -NHa, -CONH2, -CN, phosphinique, phosphonique, phosphorique, sulfonique, sulfurique. 10. Procédé selon la revendication 8, caractérisé en ce que le radical R' est identique au radical R. -30- 11. Procédé selon l'une quelconque des revendications 1 à 10, caractérisé en ce qu'on introduit dans le milieu réactionnel l'un au moins des adjuvants appartenant au groupe constitué par les catalyseurs de réaction, les tensioactifs, les stabilisants thermiques ou photochimiques, les lubrifiants, les plastifiants autres que ceux intervenant dans la préparation de la suspension de la charge, les antistatiques, les ignifugeants, les agents passivants des métaux, les agents porofores. 12. Procédé selon l'une quelconque des revendications 1 à 11, caractérisé en ce que la charge pulvérulente à prédisperser au sein de la phase organique liquide est choisie parmi les matières pulvérulentes d'origine minérale ou synthétique, en particulier parmi le carbonate de calcium, le carbonate de zinc, la dolomie, la chaux, la magnésie, le trihydroxyde d'aluminium, la silice, les argiles, le kaolin, le talc, le mica, les oxydes de zinc, de fer, d'antimoine, de titane, les fibres et billes de verre, la wollastonite, le phosphore rouge, les pigments divers, pris seuls ou en mélange. 13. Procédé selon l'une quelconque des revendications 1 à 12, caractérisé en ce que la charge pulvérulente à prédisperser au sein de la phase organique liquide est choisie parmi les matières pulvérulentes organiques d'origine naturelle et/ou synthétique, en particulier les colorants, le noir de carbone, l'amidon, les fibres et farine de cellulose, les fibres de carbone, les poudres de mélamine, prises seules ou en mélange. -31- 2651238 14. Procédé selon les revendications 12 et 13, caractérisé en ce que la charge pulvérulente est une combinaison de matières pulvérulentes d'origine minérale naturelle ou synthétique. 15. Procédé selon l'une quelconque des revendications 1 à 14, caractérisé en ce que les matières pulvérulentes constituant la charge ont une dimension comprise entre 0,01 et 300 Rm, et préférentiellement entre 0,1 et 100 Rm. 16. Procédé selon l'une quelconque des revendications 1 à 15, caractérisé en ce que la suspension homogène et stable de la charge se compose principalement par rapport à la masse totale de: a) 20% à 80% en poids et préférentiellement de 40% à 70% en poids de la charge, b) 79,9% à 18,4% en poids et préférentiellement de 59,5% à 28,9% en poids de la phase organique liquide, c) 0,1% à 1,6% en poids et préférentiellement de 0,5% à 1,1% en poids de l'agent stabilisant. 17. Procédé selon l'une quelconque des revendications 1 à 16, caractérisé en ce que la viscosité Brookfield de la suspension homogène et stable de la charge est comprise entre 500 et 2 000 mPa.s et préférentiellement entre 600 et 1 600 mPa.s, mesurée à température ambiante. -32- 18. Procédé selon l'une quelconque des revendications I à 17, caractérisé en ce que la suspension homogène et stable de la charge est introduite dans le milieu réactionnel sous la forme d'un prémélange avec le polyol puis est mis en oeuvre sous cette forme avec les autres constituants du polyuréthane souhaité, tous les constituants étant mis en oeuvre selon des quantités et proportions définies à la demande. 19. Procédé selon l'une quelconque des revendications 1 à 17, caractérisé en ce que la suspension homogène et stable de la -charge est introduite simultanément avec les divers constituants du polyuréthane souhaité, tous les constituants étant mis en oeuvre selon des quantités et proportions définies à la demande. 20. Procédé selon l'une quelconque des revendications 1 à 19, caractérisé en ce que la suspension homogène et stable de la charge est introduite dans la composition du composé polyuréthane souhaité à raison de 1% à 50% en poids et préférentiellement à raison de 10% à 40% en poids par rapport au polyol mis en oeuvre. 21. Charge en suspension dans une phase organique liquide avec l'assistance d'un agent stabilisant, utilisée dans la production de composés thermodurcissables chargés du type polyuréthane selon l'une quelconque des revendications 1 à 20, caractérisée en ce que la phase organique liquide est compatible avec l'un au moins des constituants du composé -33- thermodurcissable souhaité et reste compatible avec ledit composé durant sa réaction de formation. 22. Composés thermodurcissables chargés du type polyuréthane obtenus par application de l'une quelconque des revendications 1 à 20.